ГЛАЗУРЬ
GLASE

Изобретение относится к технологии силикатов и касается составов глазурей для нанесения на керамические изделия хозяйственно-бытового назначения.
2
2
3
2
3
2
2
Известна глазурь, включающая, мас.%.: SiO 45,0-56,0; AlO 6,0-11,0; BO 13,0-21,0; SrO 6,0-18,0; MgO 3,0-7,0; NaO 0,1-6,0; КО 0,1-3,0 [1].
Задача изобретения состоит в повышении термостойкости глазури.
2
2
3
2
3
2
2
2
2
3
2
2
3
2
3
2
2
2
2
3
Технический результат достигается тем, что глазурь, включающая SiO, AlO, BO, MgO, NaO, KO, дополнительно содержит ZrO и CrO, причем компоненты находятся при следующем соотношении, мас.%: SiO 34,0-37,5; AlO 12,0-14,0; BO 4,0-6,0; MgO 3,0-5,0; NaO 1,0-1,5; KO 3,5-4,5; ZrO 22,0-26,0; CrO 12,0-14,0.
В таблице приведены составы глазури.
Компоненты
Состав, мас.%:
1
2
3
SiO<sub>2</sub>
37,5
35,75
34,0
Al<sub>2</sub>O<sub>3</sub>
12,0
13,0
14,0
В<sub>2</sub>О<sub>3</sub>
4,0
5,0
6,0
MgO
5,0
4,0
3,0
Na<sub>2</sub>O
1,0
1,25
1,5
К<sub>2</sub>О
4,5
4,0
3,5
ZrO<sub>2</sub>
22,0
24,0
26,0
Cr<sub>2</sub>O<sub>3</sub>
14,0
13,0
12,0
Термостойкость, теплосмены
~15
~15
~15
Варку фритты глазури проводят в шамотных тиглях при температуре 1500°С. Расплав гранулируют в воду. Фритту размалывают мокрым способом до полного прохождения через сетку №008 и подготавливают суспензию с влажностью 45-50%. Суспензию наносят на керамические изделия и при температуре 1200°С проводят обжиг.
Источник информации
1. SU 557064, 1977.